ОСАЖДЕННЫЙ КАТАЛИЗАТОР ДЛЯ ГИДРИРОВАНИЯ ЭТИЛАЦЕТАТА, СОДЕРЖАЩИЙ МЕДЬ НА ДИОКСИДЕ ЦИРКОНИЯ

1. Способ получения катализатора из меди/диоксида циркония для гидрирования этилацетата до этанола, включающий стадии:
a) приготовления водного раствора водорастворимых солей меди и циркония;
b) осаждения твердого вещества из данного раствора посредством добавления основного осаждающего агента и при необходимости выдерживания твердого вещества;
c) отделения и промывки твердого вещества;
d) сушки твердого вещества;
e) прокаливания твердого вещества;
2
3
отличающий тем, что осаждение твердого вещества на стадии b) проводят при рН в диапазоне от 7 до 7,5, а основной осаждающий агент содержит смесь NaCO и NaOH.
2. Способ по п. 1, дополнительно включающий стадии:
f) формования твердого вещества, полученного на стадии е), с получением формованных изделий; или
g) модифицирования твердого вещества, полученного на стадии с), d) или е), с получением порошков модифицированных частиц; и
h) при необходимости формования формованных изделий из порошков, полученных на стадии g);
i) при необходимости дополнительного прокаливания формованных изделий или порошков, полученных на стадиях f), g) или h);
причем стадию формования f) также можно проводить между стадией сушки d) и стадией прокаливания е).
3
2
3
2
3. Способ по п. 1, причем соль меди представляет собой нитрат меди Cu(NO), а соль циркония представляет собой нитрат цирконила ZrO(NO).
4. Способ по п. 1, причем атомное отношение Cu:Zr в водном растворе находится в диапазоне от 1:3 до 2:5.
2
3
5. Способ по п. 1, причем соотношение NaCO:NaOH в осаждающем агенте находится в диапазоне от 2:1 до 10:1.
2
3
6. Способ по п. 1, причем осаждающий агент используют в виде водного раствора, содержащего от 5 до 30% мас. NaCO и NaOH.
7. Способ по п. 1, причем на стадии b) осажденное твердое вещество выдерживают при рН в диапазоне от 7,0 до 7,5.
8. Способ по п. 1, причем твердое вещество, полученное на стадии с), сушат при температуре от 80 до 160°С.
9. Способ по одному из пп. 1-8, причем сухое твердое вещество, полученное на стадии d), прокаливают при температуре от 350 до 650°С.
10. Катализатор для получения катализатора из меди/диоксида циркония для гидрирования этилацетата, получаемый с помощью способа, как заявлено в одном из пп. 1-9.
2
11. Катализатор по п. 10, содержащий от 18 до 30% мас. CuO и от 72 до 80% мас. ZrO.
2
-1
12. Катализатор по п. 10, имеющий удельную площадь поверхности (по методу БЭТ) в диапазоне от 100 до 130 м⋅г и средний диаметр пор (по методу BJH) в диапазоне от 2,6 до 3,6 нм.
13. Катализатор по одному из пп. 10-12, который является рентгено-аморфным.
14. Применение катализатора, как определено в одном из пп. 10-13, для гидрирования этилацетата до этанола.